(57)【要約】【課題】溶接入熱量３００ｋＪ／ｃｍ超で、優れた溶接部靭性と継手強度を有する降伏応力４６０ＭＰａ以上の鋼材を提供する。【解決手段】質量％で、Ｃ：０．０３〜０．０８％、Ｓｉ：０．０１〜０．１５％、Ｍｎ：１．８０〜２．４０％、Ｐ：０．０１５％以下、Ｓ：０．０００５〜０．００４０％、Ａｌ：０．００５〜０．１００％、Ｎｂ：０．００３〜０．０３０％、Ｔｉ：０．００５〜０．０５０％、Ｎ：０．００５０〜０．０１６０％、Ｂ：０．０００３〜０．００２５％、必要に応じて、Ｖ、Ｃｕ、Ｎｉ、Ｃｒ、Ｍｏ、Ｃａ、Ｍｇ、Ｚｒ、ＲＥＭの一種以上を含有し、Ｔｉ／Ｎ比：２．０以上４．０未満、Ａ値が１０以上２５以下、残部Ｆｅ及び不可避的不純物、降伏応力が４６０ＭＰａ以上、溶接入熱量３００ｋＪ／ｃｍ超で熱影響部の最軟化部の硬度がＨＶ１０で１６０以上である鋼材。Ａ＝２２５６×Ｔｉ−７７１６×Ｎ＋１００００×Ｂ、但し、各元素記号は含有量（質量％）。【選択図】なし【特許請求の範囲】
【請求項１】
質量％で、Ｃ：０．０３〜０．０８％、Ｓｉ：０．０１〜０．１５％、Ｍｎ：１．８０〜２．４０％、Ｐ：０．０１５％以下、Ｓ：０．０００５〜０．００４０％、Ａｌ：０．００５〜０．１００％、Ｎｂ：０．００３〜０．０３０％、Ｔｉ：０．０１０〜０．０５０％、Ｎ：０．００５０〜０．０１６０％、Ｂ：０．０００３〜０．００２５％を含有し、Ｔｉ／Ｎ比（質量％の比）が２．０以上４．０未満、下記（１）式で規定されるＡ値が１０以上２５以下、残部Ｆｅ及び不可避的不純物の化学成分を有し、降伏応力が４６０ＭＰａ以上、溶接入熱量が３００ｋＪ／ｃｍを超える大入熱溶接を施したときの熱影響部の最軟化部の硬度がＨＶ１０で１６０以上であることを特徴とする大入熱溶接用鋼材。
Ａ＝２２５６×Ｔｉ−７７１６×Ｎ＋１００００×Ｂ    ・・・（１）
但し、各元素記号は各元素の含有量（質量％）を示す。
【請求項２】
化学成分に、更に、質量％で、Ｖ：０．２０％以下を含有することを特徴とする請求項１に記載の大入熱溶接用鋼材。
【請求項３】
化学成分に、更に、質量％で、Ｃｕ：０．５０％以下、Ｎｉ：０．２０％以下、Ｃｒ：０．４０％以下およびＭｏ：０．４０％以下のうちから選ばれる１種以上を含有することを特徴とする請求項１または２に記載の大入熱溶接用鋼材。
【請求項４】
化学成分に、更に、Ｃａ：０．０００５〜０．００５０％、Ｍｇ：０．０００５〜０．００５０％、Ｚｒ：０．００１０〜０．０２００％、ＲＥＭ：０．００１０〜０．０２００％のうちから選ばれる１種以上を含有することを特徴とする請求項１乃至３の何れか一つに記載の大入熱溶接用鋼材。
【発明の詳細な説明】
【技術分野】
【０００１】
本発明は、船舶や建築・土木等の分野における各種鋼構造物に使用される、降伏応力が４６０ＭＰａ以上の鋼材、特に溶接入熱量が３００ｋＪ／ｃｍを超える大入熱溶接に適した鋼材に関し、詳しくは、前記大入熱溶接を施した場合においても優れた溶接部靭性および継手強度を有する鋼板に関する。
【背景技術】
【０００２】
船舶、海洋構造物、建築、鋼管等の分野で使用される鋼構造物は、溶接接合により所望の形状の構造物に仕上げられるのが一般的である。したがって、これらの構造物は、安全性を確保する観点から、使用される鋼材の母材特性、すなわち強度、靱性の確保に加えて、溶接部の靱性にも優れていることが要請されている。
【０００３】
さらに、近年では、上記船舶や鋼構造物はますます大型化し、使用される鋼材も高強度化や厚肉化が積極的に進められている。それに伴い、溶接施工には、サブマージアーク溶接やエレクトロガス溶接、エレクトロスラグ溶接などの高能率で大入熱の溶接方法が適用されるようになってきており、大入熱溶接によって溶接施工した場合においても、溶接部の靱性に優れる鋼材が必要となってきている。
【０００４】
ここで、大入熱溶接部の組織について説明する。図１は、大入熱溶接部断面のマクロ組織写真であり、溶接部の中央には、溶融した母材および溶接材料から生成した溶着金属の両者が溶融状態でほぼ均一に混合し、凝固した溶接金属部分が存在しており、その両側には、溶接時に投入された熱によって熱影響を受け、母材の組織と特性が変質した熱影響部（Ｈｅａｔ  Ａｆｆｅｃｔｅｄ  Ｚｏｎｅ；ＨＡＺという場合がある）が存在し、さらにその両側には、母材が存在している状態を示している。上記熱影響部（ＨＡＺ）で溶接金属に接する部分（図中の破線部）は、一般に「ボンド部」と称されている。ボンド部近傍のＨＡＺは、熱影響部の中でも特に溶融点付近の高温に加熱されるため結晶粒が粗大化し、靭性が著しく低下する。一方、ボンド部からやや離れたところでは細粒域となって軟化し、継手強度低下の主因となる。
【０００５】
大入熱溶接に伴うＨＡＺ靱性低下に対しては、これまでにも多くの対策が検討されてきた。例えば、ＴｉＮを鋼中に微細分散させて、オーステナイト粒の粗大化を抑制したり、フェライト変態核として利用したりする技術が既に実用化されている。また、Ｔｉの酸化物を分散させることで、上記と同様の効果を狙った技術も開発されている。
【０００６】
ＴｉＮを活用する上記技術は、大入熱溶接を受けた際に、溶接熱影響部がＴｉＮの溶解温度域まで加熱されるため、ＴｉＮが分解して上記分散効果が消失したり、ＴｉＮの分解により生成した固溶Ｔｉおよび固溶Ｎによって鋼の地組織が脆化し、靱性が著しく低下したりするという問題を抱えている。
【０００７】
また、Ｔｉ酸化物を活用する技術は、酸化物を均一微細に分散させることが難しいという問題がある。このような問題に対する技術として、例えば、特許文献１には、３００ｋＪ／ｃｍを超える大入熱溶接した溶接熱影響部の靱性を向上させるために、硫化物の形態制御のために添加されているＣａの量を適正化して、ＣａＳを晶出させ、これをフェライト変態核として有効に活用する技術が開示されている。
【０００８】
ＣａＳは、酸化物に比べて低温で晶出するため、鋼中に微細分散させることが可能であり、さらに、冷却中にこれを核として、ＭｎＳやＴｉＮ、ＢＮ等のフェライト変態生成核が微細に分散するので、溶接熱影響部の組織を微細なフェライトパーライト組織とし、高靱性化を達成することができる。特許文献１の技術により、大入熱溶接に伴う靭性低下はある程度抑制できるようになった。
【０００９】
しかしながら、その後の研究により、降伏応力が４６０ＭＰａ以上と高強度化され、比較的多量のＣや合金元素が添加された鋼では、溶接入熱量が３００ｋＪ／ｃｍを超える大入熱溶接を施したときに、ボンド部近傍のＨＡＺに島状マルテンサイト（ＭＡ）と呼ばれる硬質の脆化組織が数体積％形成され、これが溶接部の靭性のさらなる改善を阻んでいることがわかってきた。
【００１０】
従って、このような高強度鋼の大入熱溶接部のボンド部近傍のＨＡＺ靭性改善には、オーステナイト粒粗大化抑制やフェライト変態核の微細分散、固溶Ｎの低減に加えてさらに、島状マルテンサイトの生成を抑制する必要がある。
【００１１】
島状マルテンサイトを低減する技術については、例えば特許文献２には、Ｃ、Ｓｉの含有量を低減することの他に、Ｐの含有量の低減が有効であることが開示されている。さらに特許文献３では、Ｍｎを積極的に添加し、なおかつＰを極力低減することで、ボンド部近傍ＨＡＺの島状マルテンサイトを低減でき、靭性の優れた降伏応力４６０ＭＰａグレードの鋼材が得られるとしている。
【００１２】
一方、大入熱溶接に伴うＨＡＺ軟化を抑制する技術に関しては、ＨＡＺ靱性対策ほど多く開示されていない。上記特許文献１、２および３においてもＨＡＺ軟化に関する記述はない。もともと大入熱溶接用鋼の設計にあたっては継手強度が確保できることを前提とするためであると思われる。ＨＡＺ軟化の抑制に関していくつかの技術が開示されている。
【００１３】
これらの技術には、ＮｂやＶなどの析出強化元素を利用する技術と、Ｂの焼入れ性を用いる技術がある。特許文献４では、Ｃ量を高めるとともにＳｉ、Ｍｎを低減し、ＮｂやＶを含有することでＨＡＺ軟化が低減されるとしている。
【００１４】
また、Ｂによる焼入れ性向上のために、特許文献５では、Ｎ量に対してＴｉ、Ｂ、Ｎｂを多く含有するよう成分式を規定することで、また、特許文献６では固溶Ｂ量を規定することで、ＨＡＺ軟化抑制を図っている。
【先行技術文献】
【特許文献】
【００１５】
【特許文献１】特許３５４６３０８号公報
【特許文献２】特開２００８−１６３４４６号公報
【特許文献３】特開２０１１−６７７２号公報
【特許文献４】特開昭６０−６７６２２号公報
【特許文献５】特開２００７−１７７３２７号公報
【特許文献６】特許４２３３０３３号公報
【発明の概要】
【発明が解決しようとする課題】
【００１６】
特許文献１に記載の技術は、特に降伏応力が３９０ＭＰａグレードの鋼材に対し、大入熱溶接を施した際のボンド部の靱性を改善する技術であるが、それよりも降伏強度が高い、降伏応力４６０ＭＰａグレードの鋼材の大入熱ＨＡＺ靱性およびＨＡＺ軟化に対しては十分対処できない。
【００１７】
特許文献２に記載の技術は、降伏応力が４６０ＭＰａグレードの鋼材を対象とし、Ｃ、Ｓｉ、Ｐの含有量を低減することでボンド部近傍のＨＡＺの島状マルテンサイトを低減し、かつ、Ｃａを適正量添加してフェライト変態核を微細に分散させてＨＡＺ靱性の確保を図っているが、ＨＡＺ軟化に対しては記述がなく、またＮｉの添加を必須としているため合金コストが高いという問題がある。
【００１８】
特許文献３に記載の技術も、降伏応力が４６０ＭＰａグレードの鋼材を対象とし、Ｍｎを積極的に利用することで島状マルテンサイトを低減し、安価に所要の鋼材が得られるとしているが、ＨＡＺ軟化に関する記述がない。
【００１９】
特許文献４に記載の技術は、Ｃ量が高く、ＮｂやＶなどの析出強化元素を利用してＨＡＺ軟化に対する十分な対処を採っているが、大入熱溶接時にボンド部近傍ＨＡＺに多量の島状マルテンサイトを形成し、ボンド部近傍のＨＡＺの靭性を顕著に低下させる懸念がある。
【００２０】
特許文献５、６に記載の技術は、Ｂの焼入れ性を用いてＨＡＺ軟化を抑制する技術であるが、特許文献５は多量のＴｉ、Ｂ、Ｎの添加を前提としており、製造性に問題があるとともに、ボンド部近傍のＴｉＮが溶ける領域において固溶Ｎによる靭性の低下が懸念される。
【００２１】
特許文献６はＮｂフリーを前提としており、降伏応力４６０ＭＰａグレードの鋼材を対象とした場合、継手強度の確保が困難である。
【００２２】
そこで、本発明の目的は、溶接入熱量が３００ｋＪ／ｃｍを超える大入熱溶接を施しても溶接熱影響部の硬度が低下しない耐軟化性とボンド部近傍のＨＡＺ靭性に優れる降伏応力が４６０ＭＰａ以上の大入熱溶接用鋼材を安価に提供することにある。
【課題を解決するための手段】
【００２３】
本発明者らは、降伏応力が４６０ＭＰａ以上の高強度鋼材に対して溶接入熱量が３００ｋＪ／ｃｍを超える大入熱溶接を施したときの、ボンド部近傍のＨＡＺ靭性とＨＡＺ最軟化部の硬度に及ぼす組織因子や合金元素の影響を調査した。
【００２４】
ボンド部近傍のＨＡＺ靭性に関しては、少量の島状マルテンサイトが靭性に対して悪影響を及ぼすことを知見した。そこで発明者らは、さらに、合金元素とボンド部近傍のＨＡＺの島状マルテンサイトおよびＨＡＺ最軟化部の硬度との関係について鋭意検討した。
【００２５】
その結果、Ｃ量を低く抑えるとともに、Ｃ量低減により懸念される母材強度低下を補うためＭｎを積極的に含有させることにより、ボンド部近傍のＨＡＺ靭性に悪影響を及ぼす島状マルテンサイトを極力生成させずに、母材強度を効果的に高めることができることがわかった。
【００２６】
継手強度に支配的な影響を及ぼすＨＡＺ軟化領域については、以下のように検討を進めた。前述のように、継手強度低下の主因となるＨＡＺ軟化領域は、ボンド部からやや離れた領域である。
【００２７】
この領域は、溶接入熱を受けた際、鋼組織がオーステナイトに変態するものの、よりボンド部に近い領域に比べると低温なので、生成するオーステナイトは細粒となる。このため、粒径がより大きいオーステナイトの場合に比べて焼入れ性が低下し、ベイナイトやマルテンサイトなどの変態強化組織が得られにくく、フェライトが生成しやすくなるため、軟質化するものである。
【００２８】
従って、ＨＡＺ軟化領域の硬度を高くするためには、鋼の焼入れ性を向上させることが有効で、鋼の焼入れ性向上手段の一つとして知られているＢの活用を検討した。従来より、ＮをＴｉで固定してＴｉＮを生成させることにより、ＢＮの生成を抑制し、固溶Ｂを確保する技術が知られている。
【００２９】
しかし、従来の技術において、焼入れ性を確保するために必要とされる固溶Ｂの値は化学量論的に計算される値である。これは、ＴｉＮ生成などの反応が平衡論的に進行することを前提とし、求められる固溶Ｂの値は、いわば、理想状態である理論的最大値であるため、非平衡な大入熱溶接時の熱履歴を受ける鋼において適正であるとは考えにくい。
【００３０】
本発明者らは、ＴｉとＮとの含有量の比を適正化して鋼中のＮをＴｉで固定すると共に、鋼中のＴｉ、Ｂ、Ｎの含有量をこれらの元素で規定される限定式の値が一定の範囲となるようにすることにより、ボンド部近傍におけるＨＡＺ靭性を低下させることなく、ＨＶ１０で１６０以上の硬度を大入熱溶接部のＨＡＺ軟化領域の中でも最も硬度の低いＨＡＺ最軟化部において安定的に確保できることを知見した。ＨＡＺ最軟化部の硬度がＨＶ１０で１６０以上であれば、ＹＰ４６０グレード（降伏応力が４６０ＭＰａ以上）の母材に対して十分な継手強度を与えることができる。
【００３１】
本発明は、得られた知見をもとに更に検討を加えて完成したものであり、すなわち、本発明は、
１．  質量％で、Ｃ：０．０３〜０．０８％、Ｓｉ：０．０１〜０．１５％、Ｍｎ：１．８０〜２．４０％、Ｐ：０．０１５％以下、Ｓ：０．０００５〜０．００４０％、Ａｌ：０．００５〜０．１００％、Ｎｂ：０．００３〜０．０３０％、Ｔｉ：０．０１０〜０．０５０％、Ｎ：０．００５０〜０．０１６０％、Ｂ：０．０００３〜０．００２５％を含有し、Ｔｉ／Ｎ比（質量％の比）が２．０以上４．０未満、下記（１）式で規定されるＡ値が１０以上２５以下、残部Ｆｅ及び不可避的不純物の化学成分を有し、降伏応力が４６０ＭＰａ以上であり、溶接入熱量が３００ｋＪ／ｃｍを超える大入熱溶接を施したときの熱影響部の最軟化部の硬度がＨＶ１０で１６０以上であることを特徴とする大入熱溶接用鋼材。
Ａ＝２２５６×Ｔｉ−７７１６×Ｎ＋１００００×Ｂ    ・・・（１）
但し、各元素記号は各元素の含有量（質量％）を示す。
２．化学成分に、更に、質量％で、Ｖ：０．２０％以下を含有することを特徴とする１に記載の大入熱溶接用鋼材。
３．化学成分に、更に、質量％で、Ｃｕ：０．５０％以下、Ｎｉ：０．２０％以下、Ｃｒ：０．４０％以下およびＭｏ：０．４０％以下のうちから選ばれる１種以上を含有することを特徴とする１または２に記載の大入熱溶接用鋼材。
４．化学成分に、更に、Ｃａ：０．０００５〜０．００５０％、Ｍｇ：０．０００５〜０．００５０％、Ｚｒ：０．００１０〜０．０２００％、ＲＥＭ：０．００１０〜０．０２００％のうちから選ばれる１種以上を含有することを特徴とする１乃至３の何れか一つに記載の大入熱溶接用鋼材。
【発明の効果】
【００３２】
本発明によれば降伏応力４６０ＭＰａ以上の高強度鋼に対して３００ｋＪ／ｃｍを超える大入熱溶接を施した際にも良好な継手強度と溶接熱影響部靭性とを得ることができるため、サブマージアーク溶接やエレクトロスラグ溶接といった大入熱溶接により施工される船舶や大型構造物の品質向上に寄与するところ大である。特に、板厚５０ｍｍを超える鋼板に適用することが、従来技術に係る鋼に対してより顕著な優位性を発揮するため、有効である。
【図面の簡単な説明】
【００３３】
【図１】溶接継手部断面の組織を説明する図。
【発明を実施するための形態】
【００３４】
以下に本発明を実施するための形態について説明する。本発明で対象とする鋼材とは熱間圧延で製造された鋼材をいう。
【００３５】
本発明では成分組成と強度と３００ｋＪ／ｃｍを超える大入熱溶接によって形成される熱影響部の軟化領域のうち、最小の硬度（ＨＡＺ最軟化部の硬度ともいう）とを規定する。まず、本発明の鋼材の特徴である熱影響部の最軟化部の硬度について説明する。
熱影響部の最軟化部の硬度がＨＶ１０で１６０以上
降伏応力４６０ＭＰａ以上の鋼材を溶接した継手には母材と同等の引張強度、すなわち引張強さにして５７０ＭＰａ以上が必要とされる。継手の引張強度に影響する因子としてはおもに溶接金属強度、板厚、ＨＡＺの最軟化域の硬度などがあるが、とくに熱影響部の最軟化部の硬度の影響が大きい。降伏応力が４６０ＭＰａ以上の鋼材においては、軟化領域の硬度の最低値、すなわち、最軟化部の硬度がＨＶ１０で１６０を下回ると所要の継手強度を得ることは困難となる。従ってＨＶ１０で１６０以上とする。ＨＶ１０とは、ＪＩＳ  Ｚ  ２２４４（１９９８）で規定される硬さ記号ＨＶ１０のことで、試験力９８．０７Ｎ（１０ｋｇｆに相当）で測定されたビッカース硬さを指す。ここで、本発明において、熱影響部の軟化領域とは、図１に示すように、ボンド部から１０ｍｍ前後離れたオーステナイト細粒域となる熱影響部を指す。軟化領域の最低硬度である、最軟化部の硬度は、軟化領域を、０．５ｍｍ間隔で測定して得られる硬度の中で最小の硬度とする。
【００３６】
次に、ＨＡＺの最軟化部の硬度を上記範囲に制御し、併せて高強度を達成するために、本発明の鋼材が有すべき成分組成について説明する。本発明において、化学成分に関する％表示は全て質量％を意味している。
【００３７】
Ｃ：０．０３０〜０．０８０％
Ｃは、鋼材の強度を高める元素であり、構造用鋼として必要な強度を確保するためには、０．０３０％以上含有させる必要がある。一方、Ｃが０．０８０％を超えると、ボンド部近傍のＨＡＺで島状マルテンサイトが生成し易くなるため、上限は０．０８０％とする。
【００３８】
Ｓｉ：０．０１〜０．１５％、
Ｓｉは、鋼を溶製する際の脱酸剤として添加される元素であり、０．０１％以上の添加が必要である。しかし、０．１５％を超えると、母材の靱性が低下するほか、大入熱溶接したボンド部近傍ＨＡＺに島状マルテンサイトが生成し、靱性の低下を招きやすくなる。よって、Ｓｉは０．０１〜０．１５％の範囲とする。
【００３９】
Ｍｎ：１．８０〜２．４０％
ＭｎはＣと同じく強度を高める元素であり、ＭｏやＶといった合金元素よりも安価で有りかつボンド部近傍のＨＡＺでのＭＡ（島状マルテンサイトともいう）生成を促進しないことから積極的に添加する。所要の強度を確保し、上記効果を得るためには、１．８０％以上の添加が必要であり、１．９０％以上の添加がより好ましく、２．００％以上の添加がさらに好ましい。ただし過剰に含有すると溶接部靭性を損なうことから、２．４０％以下であることが必要であり、２．２０％以下であることがより好ましく、２．１０％以下であることがさらに好ましい。
【００４０】
Ｐ：０．０１５％以下
Ｐは、ボンド部近傍のＨＡＺでのＭＡ生成を促進し、その靭性を大きく低下させるため、０．０１５％以下とした。好ましくは、０．０１０％以下である。
【００４１】
Ｓ：０．０００５〜０．００４０％、
Ｓはフェライトの核生成サイトとして作用するＭｎＳあるいはＣａＳを形成するために必要な元素である。このため０．０００５％以上を添加する。しかしながら過度に添加すると母材靭性の低下を招くため、上限は０．００４０％とする。
【００４２】
Ａｌ：０．００５〜０．１００％
Ａｌは、鋼の脱酸のために添加される元素であり、０．００５％以上含有させる必要がある。しかし、０．１００％を超えて含有すると、母材の靱性のみならず、溶接金属の靱性をも低下させる。よって、Ａｌは０．００５〜０．１００％の範囲とする。好ましくは０．０１０〜０．１００％の範囲である。
【００４３】
Ｎｂ：０．００３％〜０．０３０％
Ｎｂは、母材強度およびＨＡＺ最軟化部硬度、ひいては溶接継手強度を確保するのに有効な元素である。しかし、０．００３％未満の添加では、上記効果が小さく、一方、０．０３０％を超えて含有すると、ボンド部近傍のＨＡＺに島状マルテンサイトが生成して靱性を低下させるようになる。よって、Ｎｂは０．００３〜０．０３０％の範囲とする。
【００４４】
Ｔｉ：０．０１０〜０．０５０％、
Ｔｉは、凝固時にＴｉＮとなって析出し、ボンド部近傍ＨＡＺのオーステナイト粒の粗大化を抑制し、また、フェライトの変態核となって、その高靱性化に寄与すると同時に、Ｂと結合しうるＮを低減し固溶Ｂを確保することにより、ＨＡＺ最軟化部硬度、ひいては溶接継手強度を確保する上で、有効に作用する。斯かる効果を得るためには、０．０１０％以上の添加が必要であり、０．０１５％以上添加することが好ましい。一方、０．０５０％を超えて含有すると、析出したＴｉＮが粗大化し、上記効果が得られなくなる。よって、Ｔｉは、０．０１０〜０．０５０％の範囲とする。
【００４５】
Ｎ：０．００５０〜０．０１６０％、
Ｎは、凝固時にＴｉＮを生成しボンド部近傍のＨＡＺのオーステナイト粒の粗大化抑制に寄与すると同時に、ＢＮを生成し、当該ＢＮがフェライト変態核として作用する事でボンド部近傍のＨＡＺの組織を微細化し、高靭化に寄与する。ＴｉＮを必要量確保するには、Ｎを０．００５０％以上を含有することが必要であり、０．００７０％以上含有することが好ましい。しかしながら過度に含有すると、Ｂによる焼入れ性向上効果を阻害し、ＨＡＺ軟化部の強度を大きく損なうとともに、ＨＡＺ靱性を劣化させることから０．０１６０％以下とする必要があり、０．０１２０％以下とすることが好ましい。
【００４６】
Ｂ：０．０００３〜０．００２５％
Ｂは、鋼の焼入れ性を向上する元素であり、オーステナイトの変態温度を低下させることでベイナイトやマルテンサイトといった硬質な組織の生成を促進し、母材鋼板の高強度化に寄与する。同様にＨＡＺ軟化部においても軟質相であるフェライトの生成を抑制しＨＡＺ軟化部の強度を向上させる。このような効果を得るには、０．０００３％以上含有する必要がある。しかし、０．００２５％を超えて含有すると、焼入れ性が過剰に高まり、母材鋼板及びＨＡＺの靱性低下を招く。このため、Ｂは０．０００３〜０．００２５％の範囲とする。
【００４７】
Ｔｉ／Ｎ比（質量％の比）：２．０以上４．０未満
Ｔｉ／Ｎ比は、後述のＡ値の規定とともに、本発明において、重要な要件である。Ｔｉ／Ｎ比は、ＨＡＺのボンド部において、ＴｉＮの微細分散状況及び固溶Ｎによる靭性劣化に大きく影響するため、適切に制御する必要がある。Ｔｉ／Ｎが４．０以上になるとＢＮが析出せず、またＴｉの硼炭化物などが析出する事でＨＡＺ靭性が大きく低下する。また、２．０を下回ると固溶ＮによるＨＡＺ靭性の低下、及びＨＡＺ部におけるＢＮ析出によりＢに焼入れ性が確保できず所要のＨＡＺ最軟化部硬度の確保が困難となる。従って２．０以上４．０未満とする。好ましくは、２．５以上３．５以下の範囲内である。
【００４８】
Ａ値：１０以上２５以下
下記（１）式で規定されるＡ値は、本発明において重要な要件である。鋼材が大入熱溶接の熱影響部に相当する熱履歴を受けた際に、ＴｉＮやＢＮなどの生成反応が平衡論的に進行しない場合においても、Ｔｉ、Ｎ、およびＢに関する他の発明特定事項を満足した上で、さらにＡ値が１０以上であれば、固溶Ｂによる焼入れ性向上効果が十分に発揮されるので、Ａ値は１０以上であることが必要である。Ａ値が２５を超えると、鋼材の焼入れ性が過剰となり、ボンド部近傍のＨＡＺの靭性が低下するため、Ａ値は２５以下とする。
【００４９】
Ａ値を１０以上２５以下に制御することにより、ＨＡＺ最軟化部の硬度について、ＹＰ４６０グレードの母材における継手強度の確保に必要な硬度である、ＨＶ１０で１６０以上の硬度を安定して確保することができる。ボンド部近傍のＨＡＺの靭性と強度両立の観点から、Ａ値の好ましい範囲は、１２以上１８以下である。
【００５０】
Ａ＝２２５６×Ｔｉ−７７１６×Ｎ＋１００００×Ｂ    ・・・（１）
但し、各元素記号は各元素の含有量（質量％）を示す。
【００５１】
以上が本発明の基本成分組成で、残部Ｆｅおよび不可避的不純物である。不可避的不純物として、Ｏ：０．００５０％以下であれば許容できる。さらに、本発明の鋼材は、上記必須成分に加えて、Ｖを選択的元素として下記の範囲で含有することができる。
【００５２】
Ｖ：０．２０％以下
Ｖは、ＶＮとして析出し、母材の強度・靱性の向上に寄与すると共に、フェライト生成核としても作用するので、必要に応じて含有することができる。この効果を発揮するためには、０．００５％以上の添加が好ましい。しかし、過剰の添加は、却って靱性の低下を招くので、上限は０．２０％とするのが好ましい。
【００５３】
本発明の鋼材は、上記成分に加えてさらに、強度向上などを目的として、Ｃｕ、Ｎｉ、ＣｒおよびＭｏの中から選ばれる１種以上を選択的元素として下記の範囲で含有することができる。
【００５４】
Ｃｕ：０．５０％以下、Ｎｉ：０．２０％以下、Ｃｒ：０．４０％以下およびＭｏ：０．４０％以下
Ｃｕ、Ｎｉ、ＣｒおよびＭｏは、母材の高強度化に有効な元素であり、その効果を得るためにはＣｕ、Ｎｉは０．０５％以上、Ｃｒ、Ｍｏは０．０２％以上の添加が好ましい。しかし、いずれの元素も多量に添加すると、靱性に悪影響を及ぼすため、また、Ｎｉは、合金コスト増加にもつながるため、含有する場合には、Ｃｕは０．５０％以下、Ｎｉは０．２０％以下、Ｃｒ、Ｍｏは０．４０％以下とするのが望ましい。
【００５５】
また、本発明の鋼材は、上記成分に加えてさらに、Ｃａ、Ｍｇ、ＺｒおよびＲＥＭから選ばれる１種以上を選択的元素として下記の範囲で含有することができる。
【００５６】
Ｃａ：０．０００５〜０．００５０％
Ｃａは、Ｓの固定や、酸化物、硫化物の分散による靱性改善効果を得るために含有することができる。上記効果を得るには、少なくとも０．０００５％を含有することが好ましい。しかし、０．００５０％を超えて添加しても、上記効果は飽和するだけである。よって、Ｃａを含有する場合は、０．０００５〜０．００５０％の範囲とするのが好ましい。
【００５７】
Ｍｇ：０．０００５〜０．００５０％、Ｚｒ：０．００１０〜０．０２００％、ＲＥＭ：０．００１０〜０．０２００％
Ｍｇ、ＺｒおよびＲＥＭはいずれも、酸化物の分散による靱性改善効果を有する元素である。このような効果を発現させるには、Ｍｇは０．０００５％以上、ＺｒおよびＲＥＭは０．００１０％以上含有させることが好ましい。一方、Ｍｇは０．００５０％超え、ＺｒおよびＲＥＭは０．０２００％超え添加しても、その効果は飽和するだけである。よって、これらの元素を含有する場合は、上記範囲とするのが好ましい。
【００５８】
本発明に係る鋼材は、降伏応力を４６０ＭＰａ以上とする製造方法であれば、従来公知の方法で製造することができ、特に、製造条件に制限はない。例えば、溶銑を転炉等で溶鋼とした後、ＲＨ脱ガス等で鋼成分を上記適正範囲に調整し、その後、連続鋳造または造塊−分塊工程を経て鋼片とする。次いで、上記鋼片を再加熱し、熱間圧延して所望の寸法の鋼材とした後、放冷、あるいは、上記熱間圧延後、加速冷却、直接焼入れ−焼戻し、再加熱焼入れ−焼戻し、再加熱焼準−焼戻しなどの工程を経て製造することができる。
【００５９】
以上によって、降伏応力が４６０ＭＰａ以上で、溶接入熱量が３００ｋＪ／ｃｍを超える大入熱溶接を施したときの熱影響部の最軟化部の硬度がＨＶ１０で１６０以上であることを特徴とする、大入熱溶接用鋼材を得ることができる。
【実施例】
【００６０】
１５０ｋｇの高周波溶解炉を用いて表１に示す成分組成を有するＮｏ．１〜２７の鋼を溶製し、鋳造して鋼塊としたのち、熱間圧延して厚さが１２０ｍｍの鋼片とした。得られた鋼片を１１５０℃で２時間加熱後、板厚中心温度が８５０℃〜９００℃である状態にて熱間圧延を施し板厚が６０ｍｍの厚鋼板としたのち、板厚１／４位置における冷却速度が８℃／ｓｅｃとなるよう、板厚中心温度が３５０℃となるまで加速冷却したのち、放冷した。
【００６１】
次いで、上記の板厚６０ｍｍの厚鋼板の板厚１／４位置から試験片長手方向が板幅方向と一致するように平行部１４ｍｍΦ×８５ｍｍ、標点間距離７０ｍｍの丸棒引張試験片を採取し、引張試験を実施し、母材強度（降伏応力ＹＳおよび引張強さＴＳ）を測定した。
【００６２】
熱影響部最軟化部の硬度は溶接継手強度に大きく影響を及ぼし、最軟化部硬度が高いほど溶接継手強度は高くなる。ＨＡＺ最軟化部の硬度を評価するため、上記厚鋼板から３ｍｍΦ×１０ｍｍの小型試験片を採取し、変態点直上のオーステナイト細粒域に相当する９００℃に加熱後、８００〜５００℃を３９０ｓｅｃで冷却する熱処理を行った。これらの処理を行った小型試験片のビッカース硬度ＨＶ１０（ＪＩＳ  Ｚ  ２２４４（１９９８））を測定し、そのうち最も低い硬度を最軟化部硬度とした。
【００６３】
また、ＨＡＺ最軟化部に対応する上記小型試験片について、その試験片断面をナイタールでエッチングして組織を現出した。ＳＥＭを用いて１０００倍で３視野の組織写真を撮影し、それらを画像解析して、マルテンサイトの平均面積分率を求め、これをＨＡＺ最軟化部のマルテンサイト体積分率とした。
【００６４】
ボンド部近傍部の靭性を評価するために、上記厚鋼板から幅８０ｍｍ×長さ８０ｍｍ×厚さ１５ｍｍの試験片を採取し、１４５０℃に加熱後、８００〜５００℃間を３９０ｓｅｃで冷却した後、これらの試験片から２ｍｍＶノッチシャルピー試験片を採取した。
【００６５】
得られたシャルピー試験片について−１００〜４０℃の範囲で適宜シャルピー衝撃試験を行い延性破面率５０％となる破面遷移温度ｖＴｒｓを求め、ボンド部近傍部の靭性を評価した。上記熱処理条件は入熱量５００ｋＪ／ｃｍのエレクトロガス溶接による大入熱溶接に相当する。
【００６６】
表２に、上記手順にて評価を行った母材（厚鋼板）の引張特性（ＹＳ、ＴＳ）、ＨＡＺ最軟化部の硬度とマルテンサイト体積分率、ボンド部近傍ＨＡＺ靭性の測定結果を示した。表２から、発明例のＮｏ．１〜１２の厚鋼板は、降伏応力ＹＳが４６０ＭＰａ以上、引張強さＴＳが５７０ＭＰａ以上、最軟化部硬度がＨＶ１０で１６０以上と高く、またボンド部近傍ＨＡＺ靭性：ｖＴｒｓもすべて−４０℃以下で、優れた靭性が得られていることがわかる。これらの鋼において、ＨＡＺ最軟化部のマルテンサイトの分率は、５〜１５体積％であった。
【００６７】
これに対して、Ｎｏ．１３〜２７は、いずれかの成分、あるいはＴｉ／Ｎ比もしくはＡ値が本発明の定める範囲を外れておりＹＳ、ＨＡＺ最軟化部硬度あるいはボンド部近傍ＨＡＺ靭性ｖＴｒｓのいずれかが低位となっている。
【００６８】
【表１】
2014031544.tif 000002
【００６９】
【表２】
2014031544.tif 000003
【図１】
2014031544.tif 000004